【事件の表示】
　特願２０００−１０５２６３「共押出用バインダーと、その多層構造物での使用と、得られた構造物」拒絶査定不服審判事件〔平成１２年１２月２６日出願公開、特開２０００−３５５６４１〕について、次のとおり審決する。
【結　論】
　本件審判の請求は、成り立たない。
【理　由】
【１】手続の経緯
　本願は、平成１２年４月６日の出願（パリ条約による優先権主張　平成１１年４月６日　仏国）であって、平成１３年１０月２９日付けで拒絶理由通知がなされ、指定期間内である平成１４年４月１０日に意見書及び手続補正書が提出され、再度平成１４年６月１９日付けで拒絶理由通知がなされ、指定期間内である平成１５年１月６日に意見書及び手続補正書が提出され、平成１５年２月７日付けで拒絶査定がなされ、これに対して、平成１５年５月１５日に審判請求がなされたものである。
　
【２】本願発明
　本願の請求項１〜８に係る発明は、平成１４年４月１０日及び平成１５年１月６日に提出された手続補正書により補正された明細書（以下「本願明細書」という。）の記載からみて、その特許請求の範囲の請求項１〜８に記載されたとおりのものであるところ、その請求項１に係る発明（以下「本願発明」という。）は以下のとおりのものである。
「【請求項１】　下記(1)〜(2)：
（1）相対密度が0.910〜0.940のポリエチレン（A1）と、エラストマー、密度が0.860〜0.910の超低密度ポリエチレンおよびメタロセンポリエチレンから選択されるポリマー（A2）との混合物（A1）＋(A2)に不飽和カルボン酸が共グラフト化されているポリマー(A)、5〜30重量部と、
（2）相対密度が0.910〜0.930のポリエチレン（B）、95〜70重量部と、
からなり、(A）＋(B）の混合物が下記特性i)〜iii)を有する共押出用バインダー：
i）　相対密度＝0.910〜0.930、
ii)　グラフトされた不飽和カルボン酸の含有率＝30〜10,000ppm、
iii)　ＭＦＩ（メルトフローインデックス）（ＡＳＴＭ　Ｄ1238、190℃／2.16kg）＝0.1〜３g／10分。」
　
【３】引用例の記載事項
　原査定の拒絶理由に引用された刊行物である特開平１０−６７９７５号公報（以下「引用例」という。）には、次の事項が記載されている。　
　
（ア）「【請求項１】ＭＩ2 ／ [η] -8.77 比（絶対値）が15以上で、エチレンを少なくとも75モル％の含む少なくとも一種のポリマー（Ａ）と、ＭＩ2 ／ [η] -8.77 比（絶対値）が15以上で、下記 (i)、(ii)：(i) 少なくとも50モル％のエチレンを含むポリマー（Ｂ１）
(ii) スチレンのブロック共重合体（Ｂ２）
から選択される少なくとも一種のポリマー（Ｂ）とを含み、（Ａ）と（Ｂ）との混合物に不飽和カルボン酸またはその官能化誘導体がグラフトされており、共グラフト化された（Ａ）と（Ｂ）との混合物は、必要に応じて、下記 (i)、(ii)：(i) エチレンのホモポリマーまたはコポリマー（Ｃ１）
(ii) スチレンのブロック共重合体（Ｃ２）
から選択されるポリマー（Ｃ）で希釈され、さらに、下記 (a)〜(c) を満足する共押出用バインダー：(a) エチレン含有率は70モル％以上であり、(b) カルボン酸またはその誘導体の含有率はバインダ重量に対して0.01〜10重量％であり、(c) ＭＩ10／ＭＩ2 比は５〜20である（ここで、ＭＩ2 はＡＳＴＭ規格Ｄ1238に準じて測定した温度 190℃、荷重2.16kgでのメルトフローインデックスであり、ＭＩ10はＡＳＴＭ規格Ｄ1238に準じて測定した温度 190℃、荷重10kgでのメルトフローインデックスであり、固有粘度〔η〕は温度135 ℃のデカリン溶液中で測定したポリマーの粘度指数（dl/g）を意味する）。」
　
（イ）「【０００５】本発明はさらに、上記定義の共押出用バインダーを含む層と、この層に直接結合した窒素または酸素を含む極性樹脂の層（Ｅ）、例えばポリアミド樹脂層、エチレンと酢酸ビニルとの鹸化共重合体層（ＥＶＯＨ）、ポリエステル樹脂層または金属層とを含む多層構造物に関するものである。本発明はさらに他の対象は、上記構造物と、この構造物のバインダー側に直接結合されたポリオレフィン層（Ｆ）または上記の層（Ｅ）を構成する樹脂の中から選択される樹脂の層もしくは金属層とを有する構造物にある。本発明構造物は柔軟または剛性のある包装材料、例えば食品用の袋またはボトル等を製造する上で有用である。これらの包装材料は共押出、積層または共押出吹き込み成形で製造することができる。」
　
（ウ）「【０００６】
【発明の実施の形態】ポリマー（Ａ）はポリエチレンまたはエチレンと下記 (1)〜(3) から選択されるコモノマーとの共重合体である：(1) αオレフィン、・・・。
【０００７】(2) 不飽和カルボン酸エステル、・・・。(3) 飽和カルボン酸ビニルエステル、・・・。
（Ａ）の相対密度は0.88〜0.98ｇ／cm3 であるのが好ましい。ポリマー（Ａ）はエチレンと、ＬＬＤＰＥ（直鎖低密度ポリエチレン）またはＶＬＤＰＥ（超低密度のポリエチレン）型のαオレフィンとの共重合体であるのが好ましい。」
　
（エ）「ポリマー（Ｂ）の（Ｂ１）はポリエチレまたはエチレンと少なくとも一種のコモノマー（上記（Ａ）に関して挙げたコモノマーと同一でよい）とジエンとの共重合体から選択することができる。
【０００８】ポリマー（Ｂ１）の例としてはエチレン／プロピレン、エチレン／プロピレン／ジエン、エチレン／1-ブテン、エチレン／1-ブテン／ジエン、エチレン／プロピレン／1-ブテン／ジエンまたはエチレン／4-メチル-1- ペンテン共重合体ゴム並びにこれらのゴム少なくとも２種類の混合物を挙げることができる。（Ｂ２）はスチレン／ブタジエン／スチレン（ＳＢＳ）ブロックを含む共重合体、スチレン／エチレン−ブテン／スチレン（ＳＥＢＳ）ブロックを含む共重合体またはスチレン／イソプレン／スチレン（ＳＩＳ）ブロックを含む共重合体であってもよい。（Ｂ）の相対密度は0.86〜0.96ｇ／cm3 が有利である。（Ｂ）は熱可塑性樹脂からエラストマーまでの範囲のポリマーである。
【０００９】ポリマー（Ｂ）はエラストマーであるのが好ましく、エチレン／プロピレン共重合体ゴムおよびエチレン／1-ブテン共重合体ゴムが最も好ましい。エチレン／プロピレン共重合体ゴムおよびエチレン／1-ブテン共重合体ゴムのメルトフローインデックス（ＡＳＴＭ規格Ｄ1238-65 Ｔに準じて温度 190℃で測定）は0.1 〜20で、エチレン含有率は60〜90モル％であるのが好ましい。」
　
（オ）「【００１４】この（Ｃ）はポリマー（Ａ）群から選択するのが好ましい。すなわち、ポリマーＡに相当するエチレン含有率、ＭＩ2 ／ [η] -8.77 および相対密度の条件を有するポリマーで、しかも、（Ｂ）と共グラフトされるポリマー（Ａ）とは違う種類のポリマーを選択する。本発明のバインダーは状上記条件（ａ）、（ｂ）および（ｃ）の条件すなわちエチレン含有率、カルボン酸含有率および (d)ＭＩ10 ／ＭＩ2 の条件をさらに満足しなければならない。条件（ａ）は（Ｂ）の量を制限し、実際には（Ｂ）は混合物（Ａ）＋（Ｂ）に対して20〜30重量％を占める。条件（ｂ）は（Ｃ）の量を制限する。カルボン酸またはその誘導体の量はバインダー重量、すなわちグラフト化((Ａ）＋（Ｂ))＋（Ｃ）に対して 0.1〜５％にするのが好ましい。実際には、（Ｃ）の重量はグラフト化 [Ａ＋Ｂ] の重量以下にする。」
　
（カ）「【００１５】・・・バインダーの相対密度は0.88〜0.98ｇ／cm3 にするのが好ましい。」
　
（キ）「【００２２】上記ＨＤＰＥ／バインダー／ＥＶＯＨ／バインダー／ＨＤＰＥ（内側）構造およびＨＤＰＥ／再生材／バインダー／ＥＶＯＨ／バインダー／ＨＤＰＥ（内側）構造は再生可能であるという利点もある。」
　
（ク）「【００２４】
【実施例】
実施例１a) 本発明のバインダー
A-1 は、3.5 モル％のオクテンを含む相対密度0.920 のエチレン／オクテン共重合体を示し、B1-1は、15.4モル％のプロピレンを含む相対密度0.890 のエチレン／プロピレン共重合体を示し、各々下記〔表１］に記載の特性を有する：　
【００２５】
【表１】
　　　ＭＩ2 ＝2.16kgの下でのメルトフローインデックス
75部のA-1 と25部のB1-1とを混合し、無水マレイン酸（ＭＡＨ）をグラフトした。グラフトしたＭＡＨの量は 0.36 重量％である。（Ｃ）の量は０にした。
【００２６】b) 本発明の対象でないバインダーA-1 とB1-1とを別々にグラフト化して、製品１、製品２および製品３で表される種々のバインダーを調製した。製品３は欧州特許第35392 号に記載のものである。〔表２］は非溶融領域に関して見た場合の本発明バインダーの利点を示しており。この表で『ｇｒＭＡＨ』という用語は『無水マレイン酸をグラフトしている』ことを意味し、％は重量％である。
【００２７】
【表２】
」
　
【４】対比・判断
　引用例の請求項１には、「ＭＩ2 ／ [η] -8.77 比（絶対値）が15以上で、エチレンを少なくとも75モル％の含む少なくとも一種のポリマー（Ａ）と、ＭＩ2 ／ [η] -8.77 比（絶対値）が15以上で、下記 (i)、(ii)：(i) 少なくとも50モル％のエチレンを含むポリマー（Ｂ１）
(ii) スチレンのブロック共重合体（Ｂ２）
から選択される少なくとも一種のポリマー（Ｂ）とを含み、（Ａ）と（Ｂ）との混合物に不飽和カルボン酸またはその官能化誘導体がグラフトされており、共グラフト化された（Ａ）と（Ｂ）との混合物は、必要に応じて、下記 (i)、(ii)：(i) エチレンのホモポリマーまたはコポリマー（Ｃ１）
(ii) スチレンのブロック共重合体（Ｃ２）
から選択されるポリマー（Ｃ）で希釈され、さらに、下記 (a)〜(c) を満足する共押出用バインダー：(a) エチレン含有率は70モル％以上であり、(b) カルボン酸またはその誘導体の含有率はバインダ重量に対して0.01〜10重量％であり、(c) ＭＩ10／ＭＩ2 比は５〜20である（ここで、ＭＩ2 はＡＳＴＭ規格Ｄ1238に準じて測定した温度 190℃、荷重2.16kgでのメルトフローインデックスであり、ＭＩ10はＡＳＴＭ規格Ｄ1238に準じて測定した温度 190℃、荷重10kgでのメルトフローインデックスであり、固有粘度〔η〕は温度135 ℃のデカリン溶液中で測定したポリマーの粘度指数（dl/g）を意味する）。」（摘示記載ア）と記載され、ポリマー（Ａ）については「（Ａ）の相対密度は0.88〜0.98ｇ／cm3 であるのが好ましい。ポリマー（Ａ）はエチレンと、ＬＬＤＰＥ（直鎖低密度ポリエチレン）またはＶＬＤＰＥ（超低密度のポリエチレン）型のαオレフィンとの共重合体であるのが好ましい。」（摘示記載ウ）、ポリマー（Ｂ）については「ポリマー（Ｂ）はエラストマーであるのが好ましく」（摘示記載エ）、ポリマーＣについては「この（Ｃ）はポリマー（Ａ）群から選択するのが好ましい。すなわち、ポリマーＡに相当するエチレン含有率、ＭＩ2 ／ [η] -8.77 および相対密度の条件を有するポリマーで、しかも、（Ｂ）と共グラフトされるポリマー（Ａ）とは違う種類のポリマーを選択する。」（摘示記載オ）と記載され、共押出用バインダーについては「バインダーの相対密度は0.88〜0.98ｇ／cm3 にするのが好ましい。」（摘示記載カ）及び「カルボン酸またはその誘導体の量はバインダー重量、すなわちグラフト化((Ａ）＋（Ｂ))＋（Ｃ）に対して 0.1〜５％にするのが好ましい。」（摘示記載オ）と記載されている。
　したがって、引用例には、「相対密度が0.88〜0.98ｇ／cm3 で、少なくとも７５モル％のエチレンと、ＬＬＤＰＥ（直鎖低密度ポリエチレン）型のαオレフィンとの共重合体（Ａ）、エラストマー（Ｂ）とを含み、（Ａ）と（Ｂ）との混合物に不飽和カルボン酸がグラフトされており、さらにエチレンのホモポリマーまたはコポリマー（Ｃ）で希釈された共押出用バインダーであって、当該バインダーは、相対密度は0.88〜0.98ｇ／cm3 、不飽和カルボン酸の量はバインダー重量に対して 0.1〜５％である共押出用バインダー」に係る発明（以下「引用発明」という。）が記載されていると認められる。
　
　そこで、本願発明と引用発明とを対比する。
（１）本願発明の(A1)成分について
　本願明細書の「ポリマー（A1）はポリエチレンのホモポリマーまたはエチレンと下記（１）〜（３）から選択されるコモノマーとのコポリマーである：（１）αオレフィン」（段落【００１１】）及び「このポリマー(A1)はLLDPE（直鎖低密度ポリエチレン）型のエチレン／αオレフィンコポリマーであるのが好ましい。」（段落【００１２】）の記載からみて、本願発明の「ポリエチレン(A1)」は、引用発明の「少なくとも７５モル％のエチレンと、ＬＬＤＰＥ（直鎖低密度ポリエチレン）型のαオレフィンとの共重合体（Ａ）」を包含している。また、引用発明の相対密度は0.88〜0.98ｇ／cm3 であり、引用例の実施例（摘示記載ク）には「相対密度0.920」の共重合体（Ａ）が用いられている。してみれば、両発明の相対密度は0.910〜0.940の点において重複し、この範囲において一致するといえる。
（なお、本願発明において相対密度の単位が記載されていないが、本願明細書の段落【００３２】の表の記載からみて、その単位はｇ／cm3 であると認められる。）
　
（２）本願発明の(A2)成分について
　引用発明の「エラストマー（Ｂ）」は、本願発明の(A2)がエラストマ−の場合に相当する。
　
（３）本願発明の(B)成分について
　引用発明の「エチレンのホモポリマーまたはコポリマー（Ｃ）」は、本願明細書の 「ポリエチレン（B）はポリエチレンのホモポリマーまたはエチレンとαオレフィン、不飽和カルボン酸エステルまたは飽和カルボン酸ビニルエステルから選択されるモノマーとのコポリマーである。」（段落【００２２】）の記載からみて、本願発明の「ポリエチレン(B)」に相当する。
　
（４）本願発明の(A)＋(B)の混合物の特性について
　グラフト化不飽和カルボン酸の量はバインダーであるグラフト化((Ａ）＋（Ｂ))＋（Ｃ）に対して 0.1〜５％、すなわち、1000〜50,000ppmであるから、両発明のグラフト化された不飽和カルボン酸の含有率は1000〜10,000ppmの範囲で重複している。
 
　 すると、両発明は、「下記(1)〜(2)：　（1）相対密度が0.910〜0.940のポリエチレン（A1）と、エラストマー（A2）との混合物（A1）＋(A2)に不飽和カルボン酸が共グラフト化されているポリマー(A)と、（2）ポリエチレン（B）と、からなり、(A）＋(B）の混合物が、グラフトされた不飽和カルボン酸の含有率＝1000〜10,000ppmという特性を有する共押出用バインダー」である点で一致し、下記の点において相違している。
　
（相違点１）本願発明のポリエチレン(B)の相対密度は0.90〜0.930であるのに対し、引用例には対応する記載はない点。
（相違点２）本願発明の(A)＋(B)の混合物のＭＦＩは0.1〜３ｇ／１０分であるのに対して、引用例には対応する記載はない点。
（相違点３）本願発明は(A)5〜30重量部、(B)95〜70重量部とからなるのに対し、引用例には対応する記載はない点。
　
　そこで、上記相違点１〜３について検討する。
（相違点１について）
　引用例の「この（Ｃ）はポリマー（Ａ）群から選択するのが好ましい。すなわち、ポリマーＡに相当するエチレン含有率、ＭＩ2 ／ [η] -8.77 および相対密度の条件を有するポリマーで、しかも、（Ｂ）と共グラフトされるポリマー（Ａ）とは違う種類のポリマーを選択する。」（摘示記載オ）との記載からみて、引用発明の「エチレンのホモポリマーまたはコポリマー（Ｃ）」は、ポリマー（Ａ）の相対密度の条件を有する、すなわち、0.88〜0.98ｇ／cm3 （摘示記載ウ）であることが記載されている。また、引用例の実施例では相対密度0.920のポリマー（Ａ）を用いている。以上の点からみて、引用発明のポリマー（Ｃ）の相対密度として、0.88〜0.98の中の値である0.90〜0.930を採用することは、当業者が容易になし得る。
　
（相違点２について）
　引用例におけるＭＩ2は、ＡＳＴＭ規格Ｄ1238に準じて測定した温度190℃、荷重2.16kgでのメルトフローインデックスであるから、本願発明のＭＦＩに相当する。引用例の実施例には、共押出バインダーのＭＩ2（ＭＦＩ）が0.85（測定方法からみて単位はｇ／10分と認められる。）である例が示されており（摘示記載ク）、また、樹脂組成物を成形するにあたりメルトフローインデックスを指標として流れ易さを調節することは周知であるから（例えば、廣恵章利（外１名）著，「成形加工技術者のためのプラスチック物性入門（第３版）」，日刊工業新聞社，1996年1月31日発行，50〜53頁，263〜273頁　参照）、引用発明の共押出用バインダーのメルトフローレートを0.85ｇ／10分を含む数値範囲である0.1〜３ｇ／10分程度とすることは、当業者が適宜なし得る事項にすぎない。
　
（相違点３について）
　引用発明においては、共グラフト化された（Ａ）と（Ｂ）との混合物と、ポリマー（Ｃ）との混合割合は特定されていないものの、共押出用バインダーの特性に応じて好適な混合割合を設定することは、当業者が容易に想到し得る事項にすぎない。
　
　そして、本願発明は、相違点１〜３を有することにより、引用発明に比べ格別優れた効果を奏する共押出用バインダーとなるものとはいえない。
　
　したがって、本願発明は、引用発明に基づいて当業者が容易に発明をすることができたものということができる。
　
【５】むすび
　以上のとおりであるから、本願発明は、特許法第２９条第２項の規定により特許を受けることができない。
　したがって、請求項２〜８に係る発明について検討するまでもなく、本願は拒絶すべきものである。
　よって、結論のとおり審決する。